КАТАЛИЗАТОР И СПОСОБ ЕГО ПОЛУЧЕНИЯ

2
1. Катализатор для электрохимического и химического окисления монооксида углерода, содержащий один или несколько каталитически активных металлов на углеродном носителе, отличающийся тем, что в качестве углеродного носителя используют наноалмазный порошок с удельной поверхностью 250-600 м/г при содержании наноалмаза в катализаторе 30-85 мас.%.
2. Катализатор по п.1, отличающийся тем, что в качестве каталитически активных металлов используют платину, родий и золото при следующем соотношение каталитически активных металлов, мас.%:
платина
80÷98
родий
1÷40
золото
1÷10
3. Способ получения катализатора для электрохимического и химического окисления монооксида углерода путем восстановления каталитически активных металлов из водных растворов их солей/кислот в присутствие суспензии углеродного носителя, отличающийся тем, что в качестве углеродного носителя используют наноалмазный порошок, который суспендируют в водном растворе, а затем вносят в водный раствор комплексов металлов платиновой группы и восстановителя при содержании порошка наноалмаза 30-85 мас.% по отношению к чистому металлу.
-3
-2
4. Способ получения катализатора по п.3, отличающийся тем, что синтез ведут при pH 7 и температуре 20÷40°C, а в качестве восстановителя используют формиат лития при концентрации солей/кислот каталитически активных металлов от 10 до 10 моль/л.
5. Способ получения катализатора по п.4, отличающийся тем, что порошок наноалмаза, содержащего кластеры платины, предварительно активируют смесью монооксида углерода и азота с содержанием монооксида углерода 1-10 об.% в течение 5-10 мин, а затем вносят в водный раствор солей/кислот родия и золота, содержащий восстановитель.